(57)【特許請求の範囲】
【請求項１】
既存の化粧パネル或いは化粧天板の表面にメラミン樹脂化粧板を上貼りする化粧パネルの製造方法であって、前記メラミン樹脂化粧板は、表面層と芯材層とが積層された構造を有し、
前記表面層は、意匠面となる第１の面側にメラミン樹脂を含有する樹脂を担持し、前記芯材層と接する第２の面側に熱可塑性エマルジョン樹脂の固形分を担持する表面層基材からなる表面層材料で構成され、
前記芯材層は、燃焼時貫通防止材料からなる芯材層材料で構成され、
前記燃焼時貫通防止材料が、ガラスクロス又はガラスクロスを基材とするプリプレグを含むものであり、
前記ガラスクロスが、ガラス織布であるメラミン樹脂化粧板であることを特徴とする化粧パネルの製造方法。
【請求項２】
前記熱可塑性エマルジョン樹脂の固形分は、平均粒径が３０〜１００ｎｍのエマルジョン樹脂粒子を含む、請求項１に記載の化粧パネルの製造方法。
【請求項３】
前記熱可塑性エマルジョン樹脂の固形分は、非水溶性である、請求項１又は２のいずれか一項に記載の化粧パネルの製造方法。
【請求項４】
前記熱可塑性エマルジョン樹脂の固形分は、単一粒子内にアクリル樹脂とウレタン樹脂との異相構造を有するウレタンアクリル複合粒子を含む、請求項１乃至３のいずれか一項に記載の化粧パネルの製造方法。
【請求項５】
前記ウレタンアクリル複合粒子は、アクリル成分をコアとし、ウレタン成分をシェルとするコアシェル構造を有する水性クリヤータイプである、請求項４に記載の化粧パネルの製造方法。
【請求項６】
前記ガラス織布を基材とするプリプレグは、熱可塑性樹脂を固形分で１０〜５０質量％含有する樹脂組成物をガラス織布に含浸してなる、請求項１乃至７のいずれか一項に記載の化粧パネルの製造方法。
【請求項７】
前記熱可塑性樹脂は、アクリル樹脂及び／又はウレタン樹脂を含有する、請求項６に記載の化粧パネルの製造方法。
【請求項８】
既存の化粧パネル或いは化粧天板の表面が上貼りされる前に粗化される請求項１乃至７のいずれか一項に記載の化粧パネルの製造方法。
【発明の詳細な説明】
【技術分野】
【０００１】
本発明は、既存の化粧パネル或いは化粧天板の表面にメラミン樹脂化粧板を上貼りする化粧パネルの製造方法に関するものである。
【背景技術】
【０００２】
化粧パネル、化粧天板の表面化粧材としては、メラミン樹脂化粧板を始め、塩ビ化粧シート等の各種シート貼り材料やポリエステル化粧板など多様な材料が使用されているが、これらの化粧材料の中でもメラミン樹脂化粧板は、表面が硬く、耐熱性や耐汚染性にも優れ、化粧面の耐久性（美観維持）が高い材料として、長年、テーブルトップ、流し台、会議用テーブル、デスク天板等に広く使用されている。一般に化粧パネル、化粧天板は、前述した各種化粧材と下地芯材、或いは更に裏打ち材を加えた複合体として作製され、これに更に各種アセンブリ部品等を組み込んで目的の建材、オフィス製品に利用されている。これらの加工製品のライフは、組み込まれる使用材料の持つ個々の耐久性能により異なる。表面化粧材料については、最も重要な機能が外観意匠性の維持であるため、外観（＝美観）が損なわれた場合、化粧材料のみでなく製品自体の価値をも損なう結果をもたらす。従来、一般的には、補修を加えて延命を図り、長期の使用等によりリニューアルが必要となった場合は、製品全体を廃棄し新品と取り替えられる。種々のパーツで構成される複合体では、個々の耐久性が異なるため、多くの部品が機能を十分に保っているにもかかわらず廃棄処理されることが多い。こうした処理方法は、化粧パネル、化粧天板の生産規模や用途の多様性から、莫大な産業廃棄物を発生させるため、その処理を困難にし、社会的問題にまで発展している。
【０００３】
産業廃棄物に対する対策を考える場合、大別して２つの方法になる。１つは廃棄物を分別回収し、それぞれを再利用する方法があり、もう一つは製品のライフを長くする、即ち、廃棄物とするまでの時間を長期化することである。メラミン樹脂化粧板の場合、再利用に関しては燃料用補助材、熱硬化性成形材料用充填材料といった方法が取られている。また、製品ライフについては、もともとメラミン樹脂化粧板は高耐久性素材であるが、１５〜３０年前に施工された化粧パネル天板や車両内装材のリニューアルの時期となり、このリニューアルが産業廃棄物問題と相まって、重要な課題となっており、例えば特許文献１に記載の方法が提案されている。
【先行技術文献】
【特許文献】
【０００４】
【特許文献１】特開２００１−９６７０３号公報。
【発明の概要】
【発明が解決しようとする課題】
【０００５】
本発明の目的は、メラミン樹脂化粧板の高耐久性を活用しつつ、軽量化、パネル反りの軽減、耐クラック性の安定化、改修作業に要する工程数及び時間を低減して簡易に既存の仕上げ表面を新装することができると同時に改修費用の負担を軽減し、ひいては、産業廃棄物を有効に削減することができる仕上げ表面の改修方法を提供することにある。
【課題を解決するための手段】
【０００６】
このような目的は、下記［１］〜［８］に記載の本発明により達成される。
［１］  既存の化粧パネル或いは化粧天板の表面にメラミン樹脂化粧板を上貼りする化粧パネルの製造方法であって、前記メラミン樹脂化粧板は、表面層と芯材層とが積層された構造を有し、前記表面層は、意匠面となる第１の面側にメラミン樹脂を含有する樹脂を担持し、前記芯材層と接する第２の面側に熱可塑性エマルジョン樹脂の固形分を担持する表面層基材からなる表面層材料で構成され、前記芯材層は、燃焼時貫通防止材料からなる芯材層材料で構成され、前記燃焼時貫通防止材料が、ガラスクロス又はガラスクロスを基材とするプリプレグを含むものであり、前記ガラスクロスが、ガラス織布であるメラミン化粧板であることを特徴とする化粧パネルの製造方法。
［２］  前記熱可塑性エマルジョン樹脂の固形分は、平均粒径が３０〜１００ｎｍのエマルジョン樹脂粒子を含む、［１］に記載の化粧パネルの製造方法。
［３］  前記熱可塑性エマルジョン樹脂の固形分は、非水溶性である、［１］又は［２］のいずれか一項に記載の化粧パネルの製造方法。
［４］  前記熱可塑性エマルジョン樹脂の固形分は、単一粒子内にアクリル樹脂とウレタン樹脂との異相構造を有するウレタンアクリル複合粒子を含む、［１］乃至［３］のいずれか一項に記載の化粧パネルの製造方法。
［５］  前記ウレタンアクリル複合粒子は、アクリル成分をコアとし、ウレタン成分をシェルとするコアシェル構造を有する水性クリヤータイプである、［４］に記載の化粧パネルの製造方法。
［６］  前記ガラス織布を基材とするプリプレグは、熱可塑性樹脂を固形分で１０〜５０質量％含有する樹脂組成物をガラス織布に含浸してなる、［１］乃至［５］のいずれか一項に記載の化粧パネルの製造方法。
［７］  前記熱可塑性樹脂は、アクリル樹脂及び／又はウレタン樹脂を含有する、［６］に記載の化粧パネルの製造方法。
［８］  既存の化粧パネル或いは化粧天板の表面が上貼りされる前に粗化される［１］乃至［７］のいずれか一項に記載の化粧パネルの製造方法。
【発明の効果】
【０００７】
本発明は、既存の化粧パネル或いは化粧天板表面にメラミン樹脂化粧板を上貼りすることにより、表面化粧材料の経時劣化に伴うパネル取り替えを行うことなく、表面化粧機能を復元させるものであり、効率的に化粧パネルのリニューアルが図られる。このように、パネル部材の効率的活用により廃棄物の量を軽減して、環境保全、産業廃棄物対策として有用な方法を提供するものである。
【図面の簡単な説明】
【０００８】
【図１】本発明の方法により得られた化粧パネルの構成を示す断面図。
【図２】本発明のメラミン樹脂化粧板の製造方法の一例を説明する図である。
【発明を実施するための形態】
【０００９】
本発明は、既存の化粧パネル或いは化粧天板の表面にメラミン樹脂化粧板を上貼りすることを特徴とする化粧パネルの製造方法に関するものである。
【００１０】
以下、本発明の仕上げ表面の改修方法に用いるメラミン樹脂化粧板について、図をもとに詳細に説明する。
本発明のメラミン樹脂化粧板の構成及びメラミン樹脂化粧板の製造方法の一例として、図２に、メラミン樹脂化粧板１２の製造方法の一例を示す。図２に示す例では、メラミン樹脂化粧板１２は、表面層材料１５Ａと芯材層材料１６Ａとを重ね合わせ、これを加熱加圧成形して積層することにより得られる。
【００１１】
＜１．表面層＞
表面層１５は、表面層材料１５Ａで構成され、この表面層材料１５Ａは、本発明のメラミン樹脂化粧板１２の意匠面（露出される側の面）側に配置される。表面層材料１５Ａは、意匠面となる第１の面側１５１にメラミン樹脂を含有する樹脂を担持し、前記芯材層１６と接する第２の面側１５２に熱可塑性エマルジョン樹脂の固形分を担持する表面層基材からなるものである。
なお、本発明において表面層基材が樹脂を担持するとは、樹脂が基材（担体）の表面に付着し、又は、基材内部の空隙部に含浸され、表面層材料の成形後に担持させた樹脂の性能を発現することを可能にする状態であることを意味する。なお、樹脂は基材の表面及び基材の内部に均一に分布していなくてもよい。
【００１２】
前記表面層基材は、第１の面側１５１に意匠面が形成されたシート状の基材である。前記表面層基材の材質は特に限定されないが、好ましくは、パルプ、リンター、合成繊維、ガラス繊維などを用いることができ、必要に応じて、酸化チタンなどの顔料を含有する酸化チタン含有化粧紙などを用いることができる。
前記表面層基材の坪量は特に限定されないが、４０〜１５０ｇ／ｍ２であることが好ましい。坪量が前記下限値未満であると、樹脂含浸工程での切れ、しわの問題から、塗工処理が困難であり、さらに第１の面と第２の面それぞれに担持させる樹脂含浸量を調整する事も困難である。一方、坪量が前記上限値を超えると、表面層基材が担持する樹脂の含浸量にムラが生じ、メラミン樹脂化粧板１２の柔軟性を低下させると共に、生産性低下、コスト高の原因となるため好ましくない。
【００１３】
本発明に用いる表面層材料１５Ａは、表面層基材の第１の面側１５１にはメラミン樹脂を含有する樹脂が担持されてなる。これにより、表面層材料１５Ａの第１の面側１５１の表面、即ちメラミン樹脂化粧板表面に好適な表面硬度を付与することができる。
メラミン樹脂としては、特に限定されないが、例えば、メラミンとホルムアルデヒドを中性又は弱アルカリ下において反応させて得られるものを用いることができる。メラミンに対するホルムアルデヒドの反応モル比（（ホルムアルデヒドのモル量）／（メラミンのモル量）の値であり、以下、単に「反応モル比」ということがある。）は、特に限定されないが、１．０〜４．０、好ましくは１．０〜２．０、さらに好ましくは１．１〜１．８として、反応させて得られたものを好適に用いることができる。反応モル比が前記下限値未満であると、未反応成分が増加し保存性低下、コスト高となり、前記上限値を超えると硬化後の樹脂柔軟性低下が著しくなる。なお、メラミン樹脂としては、１種類が単独で含まれるもの用いることもできるし、反応モル比や重量平均分子量等が異なる２種類以上のメラミン樹脂を混合して含むものを用いることもできる。
また、メラミン樹脂としては、住友化学（株）製のメラミン樹脂等、市販のものを用いることもできる。
【００１４】
メラミン樹脂の重量平均分子量は、特に限定されないが、２００〜５００が好ましく、特に２５０〜３５０が好ましい。分子量が前記下限値よりも小さいと、未反応分が多くなり、保存性が低下し、前記上限値よりも大きいと、基材への含浸性が低下する。なお、前記重量平均分子量は、例えば、ＧＰＣ（ゲルパーミエーションクロマトグラフィー、標準物質：ポリスチレン換算）で測定することができる。
【００１５】
表面層材料１５Ａの第１の面側１５１に担持される樹脂中の上記メラミン樹脂の含有量は、特に限定されないが、８０〜１００質量％であり、特に９５〜１００質量％が好ましい。メラミン樹脂の含有量が前記下限値未満であると、表面硬度や耐汚染性が低下する。
【００１６】
前記メラミン樹脂を含有する樹脂を表面層基材の第１の面側１５１に担持させる方法としては、特に限定されないが、前記樹脂を溶剤に溶解した樹脂ワニスを、例えば、スプレー装置、シャワー装置、キスコーター、コンマコーターなどの公知の装置を用いて塗工した後、８０〜１３０℃程度で加熱乾燥する方法等が挙げられる。なお、前記加熱乾燥後の樹脂含浸紙には、当該樹脂含浸紙全体の重さを１００質量％としたときに、２〜６質量％の揮発分（溶剤）が残存する事が好ましい。これにより、樹脂含浸紙の取り扱いが容易になり、また加熱成形時において、第１の面側１５１に担持させたメラミン樹脂の樹脂フローが向上する事で化粧板の意匠外観・表面光沢度が良好となるからである。揮発分が２％以下では樹脂含浸紙が割れ易く取り扱いが困難となり、樹脂フローの低下もあり外観形成に支障が生じる。また、揮発分が６％以上にした場合、成形後の乾燥環境下では、化粧板反り（シートカール）が増大しやすくなり、７．５％以上では化粧板外観での光沢転写性に揮発分の影響が生じて来る。
【００１７】
前記メラミン樹脂を含有する樹脂を溶解する溶剤としては、特に限定されないが、例えば、水、メタノール等が挙げられる。中でも水が好ましい。また、悪影響を及ぼさない範囲で貧溶媒を使用しても構わない。前記樹脂ワニスの固形分（溶剤を除く全成分）は、特に限定されないが、前記樹脂ワニスの３０〜７０質量％が好ましく、特に４５〜６０質量％が好ましい。これにより、樹脂ワニスの基材への含浸性を向上できる。
【００１８】
本発明の表面層材料１５Ａは、表面層基材の意匠面と反対側である第２の面側１５２には、熱可塑性エマルジョン樹脂の固形分が担持されてなる。なお、本発明において、熱可塑性エマルジョン樹脂とは、熱可塑性樹脂を含むが溶剤に分散してエマルジョン状態となったものである。また、熱可塑性エマルジョン樹脂の固形分とは、熱可塑性エマルジョン樹脂から溶剤を除いた成分を意味する。
熱可塑性エマルジョン樹脂の固形分は、エマルジョン樹脂粒子として存在する成分を含み、金属や各種素材との接着特性を有し、メラミン樹脂化粧板に柔軟性を付与する。従って、第２の面側１５２には、熱可塑性エマルジョン樹脂の固形分が担持することにより、表面層１５と芯材層１６との接着強度を向上させることができるとともに、メラミン樹脂化粧板の曲げ加工性を向上させることができる。
【００１９】
前記熱可塑性エマルジョン樹脂の固形分には、特に限定されないが、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。本発明において、ウレタンアクリル複合粒子とは、単一粒子内にアクリル樹脂とウレタン樹脂との異相構造を有するものを意味する。ウレタン樹脂とアクリル樹脂とは、各々が芯材層との接着強度が高いため、ウレタンアクリル複合粒子を用いることで、芯材層との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【００２０】
また、本発明において「異相構造」とは、１個の粒子内に異なる種類の樹脂からなる相が複数存在する構造を意味し、例えば、コアシェル構造、局在構造、海島構造等が挙げられる。また、前記ウレタンアクリル複合粒子が、表面層材料１５Ａの第１の面側１５１に担持された時の粒子間の配列状態は、特に限定されないが、例えば、直鎖構造等が挙げられる。粒子の構造及び粒子間の配列状態は、例えば走査型電子顕微鏡（ＳＥＭ）により確認することができる。これらの中でも、前記ウレタンアクリル複合粒子は、アクリル成分をコアとし、ウレタン成分をシェルとするコアシェル構造を有する水性クリヤータイプであることが特に好ましい。ウレタンアクリル複合粒子が上記コアシェル構造であると、表面層材料１５Ａの第２の面側１５２に担持させたときに、表面外郭がウレタン組成となるので、表面層材料１５Ａの第２の面側１５２は、ウレタン樹脂及びアクリル樹脂の両方の特性を有しつつ、外郭にウレタン樹脂の特性が付与される。なお、本発明において「水性クリヤー」とは、樹脂液は水溶性であり水分を飛ばした後の塗膜は非水性で、かつ下地の色柄が明らかに識別出来る程の透明性を持つ樹脂水溶液を意味する。表面層材料１５Ａの第２の面側１５２に担持される樹脂が水性クリヤータイプであることにより、表面層が有する意匠面の色調に及ぼす影響を抑制することができる。
【００２１】
なお、熱可塑性エマルジョン樹脂の固形分としては、これらの中の１種類が単独で含まれるもの用いることもできるし、異なる２種類以上の熱可塑性樹脂を混合して含むもの用いることもできる。
また、熱可塑性エマルジョン樹脂の固形分には、上記熱可塑性樹脂のエマルジョン粒子以外にも、必要に応じて少量の増粘剤、浸透促進剤、消泡剤等を含んでいても良い。
【００２２】
前記熱可塑性エマルジョン樹脂の固形分は、平均粒径が３０〜１００ｎｍのエマルジョン樹脂粒子を含むことが好ましく、前記エマルジョン樹脂粒子の平均粒径は、６０〜９０ｎｍであることが特に好ましい。これにより、表面層基材の繊維間への含浸性が向上し、より表面層基材の内部に含浸させることができるため、表面層に良好な柔軟性を付与することができる。
【００２３】
また、前記熱可塑性エマルジョン樹脂の固形分は、非水溶性であることが好ましい。これにより、熱可塑性エマルジョン樹脂の固形分が表面層材料１５Ａの第１の面側１５１へと移行して、第１の面側１５１に担持されているメラミン樹脂と混合して、第１の面側１５１のメラミン樹脂による表面性能を損なうことを防止することができる。
【００２４】
熱可塑性エマルジョン樹脂の固形分を表面層基材の第２の面側１５２に担持させる方法としては、特に限定されず、メラミン樹脂を含有する樹脂を表面層基材の第１の面側１５１に担持させる上述の方法と同様にして行うことができる。つまり、溶剤に溶解されたエマルジョン状態の前記熱可塑性エマルジョン樹脂を塗工、加熱乾燥する方法等が挙げられる。なお、前記加熱乾燥後の樹脂含浸紙には、当該樹脂含浸紙全体の重さを１００質量％としたときに、２〜６質量％の揮発分が残存することが好ましい。これにより、樹脂含浸紙の取り扱いが容易になり、また加熱成形時において、第１の面側１５１に担持させたメラミン樹脂の樹脂フローが向上する事で化粧板の意匠外観・表面光沢度が良好となるからである。
【００２５】
前記熱可塑性エマルジョン樹脂に用いられる溶剤としては、特に限定されないが、例えば、水等が挙げられる。また、悪影響を及ぼさない範囲で貧溶媒を使用しても構わない。
前記熱可塑性エマルジョン樹脂の固形分（溶剤を除く全成分）は、特に限定されないが、前記熱可塑性エマルジョン樹脂の２５〜６０質量％が好ましく、特に３０〜４５質量％が好ましい。これにより、前記熱可塑性エマルジョン樹脂の基材への含浸性を向上できる。
【００２６】
＜２．芯材層＞
メラミン樹脂化粧板１２は、表面層１５の第２の面側１５２に、芯材層１６を積層してなる。
前記芯材層１６は、日本建築総合試験場の業務標準「防耐火性能試験・評価業務方法書」４．１０  不燃性能試験・評価方法における、（２）ｉｉ）４．１０．２  の発熱性試験・評価方法において、裏面に達する亀裂・穴の発生を防止することのできる燃焼時貫通防止材料からなる芯材層材料１６Ａで構成される。このような燃焼時貫通防止材料としては、ガラスクロス、アルミニウム箔等の金属箔、金属線、金属メッシュ、カーボンファイバー、カーボンファイバークロス、アラミド繊維又はアラミド繊維クロス或いはこれらを基材とするプリプレグなどが挙げられる。これらの中でも、ガラスクロス、ガラスクロスを基材とするプリプレグ又はアルミニウム箔が好ましい。これにより、メラミン樹脂化粧板に、耐熱性、不燃性、剛性などを付与することができるとともに、リニューアルされた化粧パネルに不燃性を賦与することができる。
【００２７】
燃焼時貫通防止材料に用いるガラスクロスとしては、特に限定されないが、例えば、ガラス織布、ガラス不織布等が挙げられ、中でも不燃性、強度の点からガラス織布が好ましい。
また、ガラスクロスを構成するガラスとしては、例えばＥガラス、Ｃガラス、Ａガラス、Ｓガラス、Ｄガラス、ＮＥガラス、Ｔガラス、Ｈガラス等が挙げられる。これらの中でもＴガラスが好ましい。これにより、ガラスクロスの熱膨張係数を小さくすることができる。
【００２８】
前記プリプレグとしては、特に限定されず、例えば、熱可塑性樹脂等を含有する樹脂組成物を上述のガラスクロスに含浸してなるものを用いることができる。前記樹脂組成物としては、前記表面層１５の第２の面側１５２と芯材層１６との層間接着強度が、メラミン樹脂化粧板１２を形成するために十分であれば、特に限定されないが、中でも、熱可塑性樹脂を固形分で１０〜５０質量％含有することが好ましく、２０〜３５質量％含有することが特に好ましい。これにより、前記表面層１５の第２の面側１５２と芯材層１６との層間接着強度を向上させることができる。
【００２９】
前記熱可塑性樹脂としては、特に限定されないが、例えば、アクリル樹脂、ウレタン樹脂、エチレン酢酸ビニル樹脂、スチレンブタジエンゴム（ＳＢＲ）等が挙げられる。中でもアクリル樹脂、ウレタン樹脂が好ましく、前記熱可塑性樹脂はアクリル樹脂及び／又はウレタン樹脂を含有することが好ましい。
【００３０】
前記プリプレグは、従来公知の方法により製造することができ、例えば、上述したガラスクロスと同様のガラスクロスに、前記樹脂組成物を溶剤に溶解させたワニスを含浸、乾燥させることにより得られる。
芯材層に用いる金属箔としては、アルミニウム箔、銅箔等が挙げられる。
燃焼時貫通防止材料には、この他一般的な金属箔、金属箔を基材とするプリプレグ、金属線、金属線を基材とするプリプレグ、金属メッシュ、金属メッシュを基材とするプリプレグ、カーボンファイバー、カーボンファイバーを基材とするプリプレグ、カーボンファイバークロス、カーボンファイバークロスを基材とするプリプレグ、アラミド繊維、アラミド繊維を基材とするプリプレグ、アラミド繊維クロス又はアラミド繊維クロスを基材とするプリプレグなどを用いることができる。
【００３１】
また、前記芯材層材料１６Ａは、表面層材料１５Ａと接する面側に、さらに熱可塑性エマルジョン樹脂を担持させる事で、さらに接着強度を向上させ、高い常温曲げ加工性を達成出来る。なお、芯材層材料１６Ａの表面層材料１５Ａと接する面側に担持させる熱可塑性エマルジョン樹脂の固形分は、柔軟性を付与し、燃焼時の発熱量、ガス有害性に支障なければ特に限定されず、当該熱可塑性エマルジョン樹脂の固形分が含むエマルジョン樹脂粒子の平均粒径は特に限定されず、水溶性でも非水溶性でもよい。
【００３２】
芯材層１６の厚みは、１００μｍ以上とすることが好ましい。これにより、メラミン樹脂化粧板１２に充分な耐熱性、不燃性を付与することができる。また、厚みの上限については、特に限定されないが、厚みが大きいほどメラミン樹脂化粧板１２の厚みと重量が増大すると共に、コストも嵩むため、最終的な製品における設計上、許容される範囲で設定することが好ましく、３５０μｍ以下にすることが好ましい。
【００３３】
＜３．メラミン樹脂化粧板＞
メラミン樹脂化粧板１２は、上述した表面層材料１５Ａと芯材層材料１６Ａとを、所定の順序で重ね合わせ、これを加熱加圧成形して積層することにより得られる。
メラミン樹脂化粧板１２を加熱加圧成形する条件としては特に限定されないが、一例を挙げると、温度１３０〜１５０℃、圧力２〜８ＭＰａ、時間１０〜６０分間で実施することができる。
また、メラミン樹脂化粧板１２の成形時に、表面層材料１５Ａの第１の面側に、鏡面仕上げ板を重ねることにより鏡面仕上げとすることができ、エンボス板又はエンボスフィルム等を重ねることにより、エンボス仕上げとすることができる。
【００３４】
図１は本発明の方法にて作製されるメラミン樹脂化粧板を上貼り加工した化粧パネルを示す。上貼り化粧板１は、図２に例示するメラミン樹脂化粧板を接着剤２を介して、リニューアル対象となる既存の化粧パネル３に接着される。既存化粧パネル３は、表面に化粧材料４を残したままであるが、接着品質の安定化を図る上から、汚れ、埃りの除去をおこなったうえ、表面に研磨処理、プライマー処理などが施されていることが好ましい。図２に示すメラミン樹脂化粧板において、表面層材料１５Ａの第１の面側１５１は、メラミン樹脂を含浸する樹脂を担持し、メラミン化粧板としての表面性能を形成する。表面層材料１５Ａの第２の面側１５２は、熱可塑性エマルジョン樹脂を担持し、柔軟性や耐クラック性を賦与される。
【００３５】
図１に例示される接着剤２は、必ずしも接着剤を用いるものに限定されるものではなく、下記のような接着方法を用いることができる。
すなわち、改修時のメラミン樹脂化粧板と被着体の接着方法としては、特に限定されるものではないが、
例えばアクリル系、シリコーン系、ポリウレタン系、合成ゴム系などの粘着フィルムを介して施工する方法、
エチレン酢酸ビニル共重合体系、ポリオレフィン系、ポリアミド系、合成ゴム系、アクリル系、ポリウレタン系などのホットメルト接着フィルムもしくは接着剤を介して加熱施工する方法、
エポキシ系、アクリル系、ポリウレタン系、合成ゴム系などの接着剤を介して施工する方法などが挙げられる。
【００３６】
本発明のメラミン樹脂化粧板は、常温（通常２０〜３０℃程度）での最小曲げ半径が１０ｍｍＲ以下の曲げ加工が可能であるが、特に限定はされない。最小曲げ半径Ｒとは、半径Ｒの湾曲部を有する型に沿わせて、一方方向に行う常温曲げ加工を繰り返し実施しても、割れ等の不具合を生じず、１００％の良品が得られる最小の型の半径Ｒを意味する。
【００３７】
本発明によれば、上記のように、既存の仕上げ表面に、メラミン樹脂化粧板を積層して、仕上げ表面を新装しているため、既設の化粧パネルを交換することなく、メラミン樹脂化粧板の有する長期耐久性及び意匠性を活用して、簡易に短時間で仕上げ表面を新装することができると同時に、無駄な資源の廃棄をする必要がなく、環境保全、産業廃棄物対策を有効に実現することができる実益がある。
【００３８】
また、以上の結果、本発明によれば、上記のように、家具又は建築物等の内装材又は外装材の仕上げ表面を簡易にかつ適切に新装することができる実益がある。
次に、既存パネルの表面粗化について説明する。一般的にも接着強度の安定維持のため、汚れ、埃りの除去は当然、実施される処置であるが、本発明では更に表面粗化が特に望まれる。既存化粧パネルをリニューアルする際、パネル表面には各種化粧材が残ったままであり、化粧素材毎に使用接着剤との相性（濡れ性、凝集力等）が異なる。化学的親和性が小さい場合では表面粗化による機械的強度が大切であり、同時に凹凸、汚れ除去が出来るので好都合である。但し、前述した通り、上貼り化粧板の厚みによって粗化度合いとパネル外観との調整には注意する必要がある。上貼りされる化粧板の厚みは、用途別に種々の制約が生じることが多く、特に木口エッジ処理が伴うケースでは、エッジ材仕様との兼ね合いをみて選定されることになる。制約のない汎用パネルでも、薄いほどリニューアルされた化粧パネルの厚みの変化が小さいので好ましく、１．０ｍｍ以下、更には０．８ｍｍ以下が実用的である。
【実施例】
【００３９】
以下、本発明について実施例にて具体的に説明する。ここで、「％」は「重量％」を示す。
【００４０】
（実施例１）
表面層基材として坪量８０ｇ／ｍ２の酸化チタン含有化粧紙（大日本印刷（株）製）を用い、前記酸化チタン含有化粧紙の第２の面側に、ウレタンアクリル複合粒子のエマルジョン（中央理化工業社製「ＳＵ−１００」、平均粒径：８４ｎｍ、分散媒：水）を固形分で４０ｇ／ｍ２となるように塗工し、続いて前記化粧紙の第１の面側（意匠面側）に、メラミン樹脂（反応モル比１．４、樹脂固形分５０質量％）を５０ｇ／ｍ２となる様に塗工した後、１２０℃の熱風乾燥機にて９０秒乾燥し、樹脂比率が５３％、揮発分率３％の表面層材料を得た。なお、前記メラミン樹脂は反応釜に原料メラミンとホルマリンを所定配合比率で仕込み触媒添加後、沸点まで昇温して還流反応し、メラミン溶解が完了した事を確認した上で、反応終点に達したら脱水処理にて樹脂固形分を調整し冷却する方法により合成した。
得られた表面層材料の第２の面側に、芯材層として厚み０．２ｍｍのガラスクロス（南亜プラスチック社製「ＷＥＡ７６２８」）を重ね合わせ、１４０℃、２ＭＰａの条件で４０分間加熱加圧成形して、厚さ０．３ｍｍのメラミン化粧板を得た。
【００４１】
（実施例２）
厚さ０．２ｍｍのガラスクロス（南亜プラスチック社製「ＷＥＡ７６２８」）にウレタンアクリル複合粒子のエマルジョン（中央理化工業社製「ＳＵ−１００」、平均粒径：８４ｎｍ、分散媒：水）を固形分で７０ｇ／ｍ２を塗工した後、１２０℃の熱風乾燥機にて１５０秒乾燥し、樹脂比率が２５％、揮発分率３％のプリプレグを作製し、これを芯材層として用いたこと以外は、実施例と同様にして厚さ０．３ｍｍのメラミン化粧板を得た。
【００４２】
（比較例１）
実施例１で使用した表面層基材（坪量８０ｇ／ｍ２）の酸化チタン含有化粧紙を用い、化粧紙の表裏面からディップ含浸方式で塗工し、汎用メラミン樹脂（反応モル比１．８、樹脂固形分５２質量％）を樹脂固形分が１００ｇ／ｍ２になる様に塗工した後、１２０℃の熱風乾燥機に９０秒乾燥し、樹脂比率が５５％、揮発分率６％の表面層材料を得た。
次に坪量２００ｇ／ｍ２の晒しクラフト紙（東洋ファイバー（株）製「ＤＬＰ−１９５」）に前記表面層に使用した汎用メラミン樹脂をディップ含浸方式で塗工した後、１３０℃の熱風乾燥機にて１５０秒乾燥し、樹脂比率が５０％、揮発分率４％のプリプレグを作製した。得られたプリプレグを芯材層として用いたこと以外は、実施例１と同様にして厚さ０．３ｍｍのメラミン化粧板（３）を得た。
【００４３】
（比較例２）
比較例１と同様の表面層材料を用い、芯材層として厚み０．２ｍｍポリエステル不織布（旭化成工業社製、スパンボンド「アイエル」）を用いたこと以外は、実施例１と同様にして厚さ０．３ｍｍのメラミン化粧板（４）を得た。
【００４４】
実施例及び比較例にて得られた各メラミン化粧板（１）〜（４）について、下記不燃性試験と曲げ加工性試験を実施した。次いで、４０℃×９０％ＲＨ×９６時間の吸湿前処理を実施した後に上貼り加工のための化粧パネル（厚み１８ｍｍ、寸法９００×１８００ｍｍ）に接着した。接着剤は、化粧板間の有意差を出し易くする目的からゴム系接着剤を使用した。化粧パネルは、予め６０番のサンドペーパーにて表面をサンディング粗化した。また上貼りされた化粧板の耐クラック性を比較するため、得られたリニューアル化粧パネル中央部に径１０ｍｍのくり抜き加工を行って、特性を評価した。結果を表１に示す。
【００４５】
（試験方法）
１．不燃性試験
日本建築総合試験場の業務標準「防耐火性能試験・評価業務方法書」４．１０  不燃性能試験・評価方法における、（２）ｉｉ）４．１０．２  の発熱性試験・評価方法  及び  ４．１０．３  のガス有害性試験・評価方法、により実施した。
上記業務標準「防耐火性能試験・評価業務方法書」の上記項目には、建築基準法第２条第９号（不燃材料）の規定に基づく認定に係わる性能評価方法について記載されている。
【００４６】
２．曲げ成形性試験
ＪＩＳ  Ｋ６９０２の曲げ成形性試験（Ａ法）に準拠し、室温、１０ｍｍＲにて外曲げ及び内曲げ成形を行い、化粧シート表面の割れの有無を確認した。
３．化粧パネルのクラック及び反り：化粧板を上貼りした化粧パネルを、下記条件にて処理した。処理後、化粧板のクラックの有無及び化粧パネルの反りの有無を目視にて観察した。
温度４０℃，９５％ＲＨ・９６時間 → 温度６０℃，３０％ＲＨ・４８時間
【００４７】
【表１】
0005842673.tif 000002
【００４８】
比較例１では、表面層の第２の面側に担持させる樹脂として、熱可塑性エマルジョン樹脂の固形分を用いずに、メラミン樹脂を用いたため、メラミン化粧板（３）は常温曲げ加工性に劣った。
また、比較例１及び比較例２では、芯材層として、ガラスクロス又はガラスクロスを基材とするプリプレグを用いず、比較例１ではクラフト紙を基材としたプリプレグを用い、比較例２ではポリエステル不織布を用いたため、メラミン化粧板（４）は不燃性に劣った。
【００４９】
そして、化粧板を上貼りした化粧パネルを、温度４０℃，９５％ＲＨ・９６時間 → 温度６０℃，３０％ＲＨ・４８時間処理した後、化粧板のクラックの有無及び化粧パネルの反りの有無を目視にて観察したところ、多大なクラック及び反りの発生が見られた。
一方、実施例１〜２で得られたメラミン化粧板（１）及び（２）は、不燃性に優れ、薄膜化に対応でき、常温での曲げ加工性に優れていた。さらに、化粧板を上貼りした化粧パネルを、温度４０℃，９５％ＲＨ・９６時間 → 温度６０℃，３０％ＲＨ・４８時間処理した後、化粧板のクラックの有無及び化粧パネルの反りの有無を目視にて観察したところ、クラック及び反りの発生は見られなかった。
【産業上の利用可能性】
【００５０】
本発明は、既存の化粧パネル或いは化粧天板表面にメラミン樹脂化粧板を上貼りすることにより、表面化粧材料の経時劣化に伴うパネル取り替えを行うことなく、表面化粧機能を復元させるものであり、効率的に化粧パネルのリニューアルが図られる。このように、パネル部材の効率的活用により廃棄物の量を軽減して、環境保全、産業廃棄物対策として有用な方法を提供するものである。
【符号の説明】
【００５１】
１ 上貼り用メラミン樹脂化粧板
２ 接着剤
３ リニューアルする既存化粧パネル
４ 化粧材料
１２    メラミン樹脂化粧板
１５    表面層
１５Ａ  表面層材料
１５１  第１の面側
１５２  第２の面側
１６    芯材層
１６Ａ  芯材層材料
【図１】
0005842673.tif 000003
【図２】
0005842673.tif 000004